(57)【要約】【課題】低温域でも柔軟性に優れる上に耐熱性にも優れるポリウレタンビーズを製造する方法を提供する。【解決手段】本発明のポリウレタンビーズの製造方法は、ポリオール成分およびイソシアネート成分を含むビーズ原材料、または、末端イソシアネート基プレポリマー含むビーズ原材料を、懸濁安定剤を含む水中に粒子状に分散し、反応させて、ポリウレタンビーズ懸濁液を調製する工程と、該ポリウレタンビーズ懸濁液を固液分離する工程とを有し、ポリオール成分が、３−メチル−１，５−ペンタンジオールとアジピン酸とを反応させて得たポリエステルポリオール（Ａ）を含有する。【選択図】なし【特許請求の範囲】
【請求項１】
ポリオール成分およびイソシアネート成分を含むビーズ原材料を、懸濁安定剤を含む水中に粒子状に分散し、反応させて、ポリウレタンビーズ懸濁液を調製する工程と、該ポリウレタンビーズ懸濁液を固液分離する工程とを有するポリウレタンビーズの製造方法において、
ポリオール成分が、３−メチル−１，５−ペンタンジオールとアジピン酸とを反応させて得たポリエステルポリオール（Ａ）を含有することを特徴とするポリウレタンビーズの製造方法。
【請求項２】
ポリオール成分にイソシアネート成分を反応させて末端イソシアネート基プレポリマーを得る工程と、該末端イソシアネート基プレポリマー含むビーズ原材料を、懸濁安定剤を含む水中に粒子状に分散し、反応させて、ポリウレタンビーズ懸濁液を調製する工程と、該ポリウレタンビーズ懸濁液を固液分離する工程とを有するポリウレタンビーズの製造方法において、
ポリオール成分が、３−メチル−１，５−ペンタンジオールとアジピン酸とを反応させて得たポリエステルポリオール（Ａ）を含有することを特徴とするポリウレタンビーズの製造方法。
【発明の詳細な説明】
【技術分野】
【０００１】
本発明は、塗料や化粧品等に配合されるポリウレタンビーズを製造する方法に関する。
【背景技術】
【０００２】
塗料、プラスチック、接着剤、化粧品等のフィラーとしてポリウレタンビーズを使用することがある。このポリウレタンビーズを製造する方法としては、ポリオール成分とイソシアネート成分とを水等の分散媒中で直接反応させる方法（特許文献１，２参照）、ポリオール成分とイソシアネート成分とを反応させて得た末端イソシアネートプレポリマーを水中で反応させる方法（特許文献３参照）が広く知られている。
ところで、ポリウレタンビーズの用途によっては高い柔軟性が求められ、特に、一部の用途では低温域まで高い柔軟性を維持できるものが求められる。
【特許文献１】特許第３１５１８８４号公報
【特許文献２】特許第３３３４３０５号公報
【特許文献３】特許第３１００９７７号公報
【発明の開示】
【発明が解決しようとする課題】
【０００３】
低温域まで高い柔軟性を維持するためには、ポリウレタンビーズのガラス転移温度を低くすればよい。しかしながら、これまでに実用化されているポリウレタンビーズのガラス転移温度は、最も低いものでも−３５℃であり、充分に低いとはいえなかった。
得られるポリウレタンのガラス転移温度をより低くする方法としては、ポリウレタンビーズを製造する際のポリオール成分としてポリエーテルポリオールを用いる方法が考えられる。しかしながら、ポリオール成分としてポリエーテルポリオールを用いたポリウレタンビーズは耐熱性が不充分であるため、用途が限られるという問題があった。
そこで、本発明は、低温域でも柔軟性に優れる上に耐熱性にも優れるポリウレタンビーズを製造する方法を提供することを目的とする。
【課題を解決するための手段】
【０００４】
本発明は、以下の構成を有する。
［１］  ポリオール成分およびイソシアネート成分を含むビーズ原材料を、懸濁安定剤を含む水中に粒子状に分散し、反応させて、ポリウレタンビーズ懸濁液を調製する工程と、該ポリウレタンビーズ懸濁液を固液分離する工程とを有するポリウレタンビーズの製造方法において、
ポリオール成分が、３−メチル−１，５−ペンタンジオールとアジピン酸とを反応させて得たポリエステルポリオール（Ａ）を含有することを特徴とするポリウレタンビーズの製造方法。
［２］  ポリオール成分にイソシアネート成分を反応させて末端イソシアネート基プレポリマーを得る工程と、該末端イソシアネート基プレポリマー含むビーズ原材料を、懸濁安定剤を含む水中に粒子状に分散し、反応させて、ポリウレタンビーズ懸濁液を調製する工程と、該ポリウレタンビーズ懸濁液を固液分離する工程とを有するポリウレタンビーズの製造方法において、
ポリオール成分が、３−メチル−１，５−ペンタンジオールとアジピン酸とを反応させて得たポリエステルポリオール（Ａ）を含有することを特徴とするポリウレタンビーズの製造方法。
【発明の効果】
【０００５】
本発明のポリウレタンビーズの製造方法によれば、低温域でも柔軟性に優れる上に耐熱性にも優れるポリウレタンビーズを製造できる。
【発明を実施するための最良の形態】
【０００６】
＜ポリウレタンビーズの製造方法＞
（第１の実施形態例）
本発明のポリウレタンビーズの製造方法の第１の実施形態例について説明する。
第１の実施形態例のポリウレタンビーズの製造方法は、ビーズ原材料を水中に粒子状に分散し、反応させてポリウレタンビーズ懸濁液を調製する工程（以下、ビーズ調製工程という。）と、該ポリウレタンビーズ懸濁液を固液分離する工程（以下、後処理工程という。）とを有する方法である。
【０００７】
［ビーズ調製工程］
ビーズ調製工程におけるビーズ原材料は、ポリオール成分およびイソシアネート成分を含み、さらに、ポリオール成分は、３−メチル−１，５−ペンタンジオールとアジピン酸とを反応させて得たポリエステルポリオール（Ａ）を含む。
ポリエステルポリオール（Ａ）は、具体的には、下記式（Ｉ）で表される化合物である（式（Ｉ）におけるｎは２以上の整数である。）。
ポリエステルポリオール（Ａ）は主として２官能のものが用いられるが、３官能以上のものを併用してもよい。３官能以上のものを併用した場合には、ポリウレタンビーズの架橋度を高くできる。
【０００８】
【化１】
2010024319.tif 000002
【０００９】
ポリエステルポリオール（Ａ）の数平均分子量は２０００以上であることが好ましい。ポリエステルポリオール（Ａ）の数平均分子量が２０００以上であれば、ガラス転移温度が明瞭になり、また、ＯＨ価が低くなるため、配合量を増やすことができる。そのため、柔軟性がより高いポリウレタンビーズを得ることができる。
また、ポリエステルポリオール（Ａ）の数平均分子量は１００００以下であることが好ましく、６０００以下であることがより好ましい。数平均分子量が１００００以下であれば、容易にポリエステルポリオール（Ａ）が得られる。
【００１０】
また、ポリオール成分には、得られるポリウレタンビーズのガラス転移温度が過度に高くならない範囲（ガラス転移温度が−５０℃を超えない範囲）で、ポリエステルポリオール（Ａ）以外のポリオールが含まれても構わない。
ポリエステルポリオール（Ａ）以外のポリオールとしては、例えば、ポリエステルポリオール（Ａ）以外のポリエステルポリオール、ポリエーテルポリオール、ポリカーボネートポリオール、アクリルポリオール、ポリウレタンポリオール、芳香族系ポリオール（フタル酸系ポリオール）などが挙げられる。これらのうち、耐加水分解性が向上する点では、ポリカーボネートポリオールまたは芳香族系ポリオールが好ましい。
また、ポリエステルポリオール（Ａ）以外のポリオールとしては、ポリウレタンビーズの架橋度を高くし、弾性回復性が高くなる点では、多官能ポリオールが好ましい。
多官能ポリオールとしては、例えば、３官能ポリカプロラクトン系ポリオールなどが挙げられる。
多官能ポリオールは質量平均分子量が大きい程、柔軟性が高くなる。
【００１１】
イソシアネート成分は、黄変型、無黄変型、難黄変型のいずれでもよい。
具体的なイソシアネート成分としては、芳香族ジイソシアネート、脂肪族ジイソシアネート、脂環族ジイソシアネートなどが挙げられる。
芳香族ジイソシアネートとしては、例えば、４，４’−ジフェニルメタンジイソシアネート（ＭＤＩ）、トリレンジイソシアネート（ＴＤＩ）等が挙げられる。
脂肪族ジイソシアネートとしては、例えば、トリメチレンジイソシアネート、テトラメチレンジイソシアネート、ヘキサメチレンジイソシアネート（ＨＤＩ）等が挙げられる。
脂環族ジイソシアネートとしては、例えば、３−イソシアネートメチル−３，５，５−トリメチルシクロヘキシルイソシアネート（ＩＰＤＩ）等が挙げられる。
上記ジイソシアネートモノマーから形成したイソシアヌレート化合物（３官能）またはウレトジオン化合物（２官能）を用いることもできる。
また、イソシアネート成分として、末端イソシアネート基ポリイソシアネート（例えば、アダクト型ポリイソシアネート、ビウレット型ポリイソシアネート等）を用いることもできる。
【００１２】
上記イソシアネート成分の中でも、水系の懸濁重合を行うことを考慮すると、揮発性が低く、しかも適度な反応性を有している点で、イソシアヌレート化合物またはウレトジオン化合物が好ましい。さらには、無黄変型のジイソシアネートモノマーから形成されたイソシアヌレート化合物またはウレトジオン化合物（２官能）がより好ましく、分子量が小さいために添加量を少なくできる点で、ＨＤＩから形成されたイソシアヌレート化合物またはウレトジオン化合物が特に好ましい。
また、イソシアネート成分としては、架橋度を低くして、ポリウレタンビーズの柔軟性をより高くできる点では、ウレトジオン化合物が好ましい。
【００１３】
イソシアネート成分とポリオール成分とのモル比（ＮＣＯ／ＯＨ）は１〜２０であることが好ましい。イソシアネート成分とポリオール成分とのモル比が１以上であれば、未反応のポリオール成分が残留しにくく、２０以下であれば、ポリウレタンビーズ中のソフトセグメントの量が多くなり、ガラス転移温度が明確に現れる。
【００１４】
また、ビーズ原材料には、染料、顔料などの着色剤が含まれてもよい。ただし、ここで用いる着色剤はウレタン化反応を阻害しないものである。
着色剤が含まれると、着色したポリウレタンビーズを得ることができる。着色したポリウレタンビーズを塗料に添加すれば、ビロード調やスウェード調などの意匠性を有する塗膜が得られる。
また、懸濁液の粘度が高く、取り扱いにくくなる場合には、ビーズ原材料に希釈溶剤を配合することが好ましい。希釈溶剤としては、重合反応を阻害しないものであればよい。
また、ビーズ原材料に触媒が含まれてもよい。触媒としては、例えば、ジブチル錫ジラウレートなどが挙げられる。
また、得られるポリウレタンビーズの諸物性を改良するために、ビーズ原材料に、紫外線吸収剤、酸化防止剤、金属粉、香料等が含まれてもよい。
【００１５】
上記ビーズ原材料を添加する水には懸濁安定剤が含まれる。
懸濁安定剤としては、懸濁重合で一般に用いられているものであれば特に制限されず、有機系、無機系を問わない。懸濁安定剤の具体例としては、メチルセルロース、ヒドロキシエチルセルロース、ヒドロキシプロピルメチルセルロース、カルボキシメチルセルロース等のセルロース系水溶性樹脂，ポリビニルアルコール、ポリアクリル酸塩類、ポリエチレングリコール、ポリビニルピロリドン、ポリアクリルアミド系、第三燐酸塩類などが挙げられる。これらは１種を単独で使用してもよいし、２種以上を併用してもよい。
また、懸濁安定剤に界面活性剤を併用してもよい。懸濁安定剤に併用する界面活性剤は、アニオン系界面活性剤、カチオン系界面活性剤、ノニオン系界面活性剤、両性界面活性剤のいずれであってもよい。
【００１６】
懸濁安定剤の添加量はビーズ原材料１００質量部に対して０．５〜３０質量部が好ましい。懸濁安定剤の添加量が前記範囲であれば、ポリウレタンビーズの平均粒子径がフィラーとして適切な１〜１０００μｍの範囲になりやすい。
これに対し、懸濁安定剤の量が３０質量部より多くなると、平均粒子径が１μｍより小さくなる傾向があり、しかも懸濁液の粘度が高くなり、固液分離や洗浄が困難になる傾向にある。また、懸濁安定剤の量が１質量部より少ないと粒子同士の凝集がおこりやすく、しかも粒子径が１０００μｍより大きくなる傾向にある。
【００１７】
懸濁安定剤を溶解または分散させる水の量は、ビーズ原材料１００質量部に対して水３０〜１０００質量部であることが好ましい。水の量が３０質量部以上であれば、ビーズ原材料を安定に分散させることができ、１０００質量部以下であれば、一回の懸濁重合あたりのポリウレタンビーズの製造量を充分に確保することができる。
【００１８】
ビーズ原材料を、懸濁安定剤を含む水中に添加した後、粒子状に分散するためには、通常、攪拌する方法が採られる。その際の攪拌速度は、ポリオール成分およびイソシアネート成分を含む液滴が所定の粒子径になるように適宜調節することが好ましい。
液滴の粒子径の調整が終了した後、温度３０〜９０℃に加熱し、１〜６時間、ポリオール成分または水とイソシアネート成分とを反応させて懸濁重合する。この懸濁重合により、ポリウレタンビーズ懸濁液が得られる。
【００１９】
［後処理工程］
後処理工程における固液分離では、例えば、ろ過や遠心分離などが適用される。
固液分離後には、洗浄、乾燥を行うことが好ましい。
洗浄では、分離回収されたポリウレタンビーズを、さらに水等で洗浄して、ポリウレタンビーズに残留している懸濁安定剤を取り除く。
乾燥では、例えば、加熱乾燥法、気流乾燥法、真空乾燥法、赤外線乾燥法などが適用される。例えば、加熱乾燥法を適用した場合には、乾燥温度は４０〜１１０℃とすることが好ましく、乾燥時間は２〜４０時間とすることが好ましい。
【００２０】
懸濁液を固液分離、洗浄する際は、懸濁安定剤を分解するセルロース分解酵素、ポリビニルアルコール分解酵素などの酵素、次亜塩素酸塩などの試薬等で懸濁液を処理してもよい。前記試薬で処理することにより、懸濁液の粘度を下げて固液分離作業を容易にでき、また、洗浄もしやすくなる。
【００２１】
ポリオール成分としてポリエーテルポリオール以外のポリオールを用いた場合には、得られるポリウレタンビーズのガラス転移温度が−３５℃以上であり、低温域での柔軟性が不充分であった。また、ポリオール成分としてポリエーテルポリオールを用いた場合には、耐熱性が低かった。
これに対し、ポリオール成分として上記ポリエステルポリオール（Ａ）を用いる本実施形態例のポリウレタンビーズの製造方法では、ガラス転移温度が低く（具体的にはガラス転移温度が−５０℃以下）、低温域でも柔軟性に優れたポリウレタンビーズを得ることができる。また、本実施形態例の製造方法により得たポリウレタンビーズは、ガラス転移温度が低いにもかかわらず耐熱性に優れる。
【００２２】
（第２の実施形態例）
本発明のポリウレタンビーズの製造方法の第２の実施形態例について説明する。
第２の実施形態例のポリウレタンビーズの製造方法は、ポリオール成分にイソシアネート成分を反応させて末端イソシアネート基プレポリマーを得る工程（以下、プレポリマー調製工程という。）と、末端イソシアネート基プレポリマー含むビーズ原材料を、懸濁安定剤を含む水中に粒子状に分散し、反応させて、ポリウレタンビーズ懸濁液を調製する工程（以下、ビーズ調製工程という。）と、ポリウレタンビーズ懸濁液を固液分離する工程（以下、後処理工程という。）とを有する方法である。
【００２３】
［プレポリマー調製工程］
本実施形態例におけるポリオール成分は、第１の実施形態例と同様に、３−メチル−１，５−ペンタンジオールとアジピン酸とを反応させて得たポリエステルポリオール（Ａ）を含有する。
プレポリマー調製工程において、ポリエステルポリオール（Ａ）以外のポリオール、イソシアネート成分、組成比、重合条件は、第１の実施形態例と同様である。特に、イソシアネート成分とポリオール成分とのモル比（ＮＣＯ／ＯＨ）を２とすれば、ポリマーの両末端にイソシアネート基を有する末端イソシアネート基プレポリマーを容易に得ることができる。
【００２４】
［ビーズ調製工程および後処理工程］
本実施形態例におけるビーズ調製工程においても、ビーズ原材料を添加する水に懸濁安定剤が含まれる。懸濁安定剤としては第１の実施形態例と同様のものを使用でき、懸濁安定剤の量および水の量も第１の実施形態例と同様である。
ビーズ原材料を、懸濁安定剤を含む水中に添加した後、粒子状に分散するためには、通常、攪拌する方法が採られる。その際の攪拌速度は、末端イソシアネート基プレポリマーを含む液滴が所定の粒子径になるように適宜調節することが好ましい。
液滴の粒子径の調整が終了した後、温度３０〜９０℃に加熱し、１〜６時間、末端イソシアネート基プレポリマーと水とを反応させて、懸濁重合する。この懸濁重合では、末端イソシアネート基プレポリマーと水とが反応することにより尿素結合が形成するため、ポリウレタンを得ることができる。したがって、この懸濁重合によれば、ポリウレタンビーズ懸濁液を得ることができる。
上記ビーズ調製工程の後、第１の実施形態例と同様にして後処理工程を行って、ポリウレタンビーズを回収する。
【００２５】
ポリオール成分として上記ポリエステルポリオール（Ａ）を用いて得たプレポリマーを重合する本実施形態例のポリウレタンビーズの製造方法では、ガラス転移温度が低く、低温域でも柔軟性に優れたポリウレタンビーズを得ることができる。また、本実施形態例の製造方法により得たポリウレタンビーズは、ガラス転移温度が低いにもかかわらず耐熱性に優れる。
【００２６】
＜ポリウレタンビーズ＞
ポリウレタンビーズの平均粒子径は使用する目的に応じて適宜選択されるが、フィラーとして適した１〜１０００μｍであることが好ましい。ポリウレタンビーズの平均粒子径は、上述したように、懸濁安定剤の量を調節することにより簡便に調整できる。具体的には、懸濁安定剤の量を多くする程、平均粒子径が小さくなり、少なくする程、平均粒子径が大きくなる。
ポリウレタンビーズのガラス転移温度は−５０℃以下である。ここでいうガラス転移温度とは、示差走査熱量計（ＤＳＣ）により測定したガラス転移が起こる温度範囲の中点の温度のことである。
【００２７】
ポリウレタンビーズの用途としては、例えば、塗料、化粧品、プラスチック、接着剤などが挙げられる。
ポリウレタンビーズを用いた塗料によれば、低温の環境下、高温の環境下のいずれにおいても、塗膜の柔軟性を高くできる。
ポリウレタンビーズを用いた化粧品では、低温の環境下、高温の環境下のいずれにおいても、柔軟性を高くできる。
【実施例】
【００２８】
（実施例１）
２Ｌ攪拌機付きセパラブルフラスコに水８００ｇを仕込み、この中にメトローズ９０ＳＨ−１００（ヒドロキシプロピルメチルセルロース、信越化学工業株式会社製）３２ｇを溶解して分散媒を調製した。
これとは別に、３−メチル−１，５−ペンタンジオールとアジピン酸とを反応させて得たポリエステルポリオール（Ａ）としてクラレポリオールＰ−６０１０（数平均分子量６０００、２官能、株式会社クラレ製）１８７．５ｇ、イソシアネート成分としてヘキサメチレンジイソシアネートのイソシアヌレート型ポリイソシアネート１１２．５ｇ、希釈溶剤としてメチルエチルケトン（ＭＥＫ）１００ｇ、および触媒としてジブチル錫ジラウレート０．００３ｇを混合して、ビーズ原材料を調製した。このビーズ原材料中のイソシアネート成分とポリオール成分のモル比（ＮＣＯ／ＯＨ）は９．８であった。
前記分散媒を６００ｒｐｍで攪拌しながら、前記ビーズ原材料を加え、懸濁液を調製した。次いで、攪拌継続下に懸濁液を６０℃に昇温し、４時間反応させた後、室温まで冷却し、固液分離し、水で充分洗浄した後、７０℃で２０時間乾燥して、平均粒子径１０μｍのポリウレタンビーズを得た。
得られたポリウレタンビーズのガラス転移温度は−５４℃、分解開始温度は３３０℃であった。
ここで、分解開始温度とは、熱重量測定（ＴＧ）において、基線の外挿線と、下降線の最大傾斜点における接線とが交わる点の温度である。この分解開始温度が高い程、耐熱性が高いことを意味する。
【００２９】
（実施例２）
実施例１において、クラレポリオールＰ−６０１０を１７２．５ｇ、ヘキサメチレンジイソシアネートのイソシアヌレート型ポリイソシアネートを１２７．５ｇとした（イソシアネート成分とポリオール成分のモル比（ＮＣＯ／ＯＨ）は１２．０）以外は実施例１と同様にしてポリウレタンビーズを得た。
得られたポリウレタンビーズのガラス転移温度は−５５℃、分解開始温度は３３０℃であった。
【００３０】
（実施例３）
実施例１において、ポリエステルポリオール（Ａ）としてクラレポリオールＰ−６０１０を１６０ｇおよびクラレポリオールＦ−３０１０（数平均分子量３０００、３官能、株式会社クラレ製）を８０ｇ、ヘキサメチレンジイソシアネートのウレトジオン型ポリイソシアネートを６０．０ｇとした（イソシアネート成分とポリオール成分のモル比（ＮＣＯ／ＯＨ）は２．４）以外は実施例１と同様にしてポリウレタンビーズを得た。
得られたポリウレタンビーズのガラス転移温度は−５４℃、分解開始温度は３３０℃であった。
【００３１】
（実施例４）
実施例１において、ポリエステルポリオール（Ａ）としてクラレポリオールＰ−６０１０を１６０ｇ、ポリエステルポリオール（Ａ）以外のポリオールとしてプラクセル３２０（３官能ポリカプロラクトン系ポリエステルポリオール、数平均分子量２０００、ダイセル化学工業株式会社製）８０．０ｇ、イソシアネート成分としてヘキサメチレンジイソシアネートのウレトジオン型ポリイソシアネートを６０．０ｇとした（イソシアネート成分とポリオール成分のモル比（ＮＣＯ／ＯＨ）は１．８）以外は実施例１と同様にしてポリウレタンビーズを得た。
得られたポリウレタンビーズのガラス転移温度は−５２℃、分解開始温度は３３０℃であった。
【００３２】
（実施例５）
実施例１において、クラレポリオールＰ−６０１０の代わりに、クラレポリオールＰ−２０１０（数平均分子量２０００、２官能、株式会社クラレ製）に置き換えた（イソシアネート成分とポリオール成分のモル比（ＮＣＯ／ＯＨ）は１．３）以外は実施例１と同様にしてポリウレタンビーズを得た。
得られたポリウレタンビーズのガラス転移温度は−５１℃、分解開始温度は３３０℃であった。
【００３３】
（実施例６）
窒素ガスで充分に置換し、乾燥させた２Ｌオートクレーブに、クラレポリオールＰ−６０１０を１４２０ｇ、ヘキサメチレンジイソシアネートを８０ｇ、ジブチル錫ジラウレート０．１５ｇを仕込んだ。さらに窒素ガスにて前記オートクレーブ内を充分に置換した後、密閉し、６０℃で１２時間攪拌・混合して反応させた。その後、ＭＥＫを加えて、ポリエステルポリオール（Ａ）を含有する末端イソシアネート基プレポリマーを含み、不揮発分７０質量％のＭＥＫ溶液である合成物（Ｉ）を得た。
合成物（Ｉ）と同様に、１２００ｇのプラクセル３２０と、３００ｇのヘキサメチレンジイソシアネートとを反応させて、ポリエステルポリオール（Ａ）を含有する末端イソシアネート基プレポリマーを含み、不揮発分７０質量％のＭＥＫ溶液である合成物（II）を得た。
２Ｌ攪拌機付きセパラブルフラスコに水８００ｇを仕込み、この中にメトローズ９０ＳＨ−１００（ヒドロキシプロピルメチルセルロース、信越化学工業株式会社製）３２ｇを溶解して分散媒を調製した。
これとは別に、合成物（Ｉ）２４１．４ｇと合成物（II）１４２．９ｇ、ヘキサメチレンジイソシアネートのウレトジオン型ポリイソシアネート３１．０ｇを混合して、ビーズ原材料を調製した。
前記分散媒を６００ｒｐｍで攪拌しながら、前記ビーズ原材料を加え、懸濁液を調製した。次いで、攪拌継続下に懸濁液を６０℃に昇温し、４時間反応させた後、室温まで冷却し、固液分離し、水で充分洗浄した後、７０℃で２０時間乾燥して、平均粒子径１０μｍのポリウレタンビーズを得た。
得られたポリウレタンビーズのガラス転移温度は−５７℃、分解開始温度は３３０℃であった。
【００３４】
（比較例１）
実施例１において、ポリオール成分である１８７．５ｇのクラレポリオールＰ−６０１０を２０８．０ｇのプラクセル３２０に置き換え、イソシアネート成分である１１２．５ｇのヘキサメチレンジイソシアネートのイソシアヌレート型ポリイソシアネートを９２．０ｇのヘキサメチレンジイソシアネートのウレトジオン型ポリイソシアネートに置き換えた（イソシアネート成分とポリオール成分のモル比（ＮＣＯ／ＯＨ）は１．５）こと以外は実施例１と同様にしてポリウレタンビーズを得た。
得られたポリウレタンビーズのガラス転移温度は−４３℃、分解開始温度は３１０℃であった。
【００３５】
（比較例２）
実施例１において、ポリオール成分として、１８７．５ｇのクラレポリオールＰ−６０１０を２４０．０ｇのＰＴＭＧ２０００（ポリテトラメチレングリコール、数平均分子量２０００、三菱化学株式会社製）に置き換え、ヘキサメチレンジイソシアネートのイソシアヌレート型ポリイソシアネートの量を６０．０ｇに変更した（イソシアネート成分とポリオール成分のモル比（ＮＣＯ／ＯＨ）は１．３）こと以外は実施例１と同様にしてポリウレタンビーズを得た。
得られたポリウレタンビーズのガラス転移温度は−７８℃、分解開始温度は２００℃であった。
【００３６】
以上のように、ポリオール成分としてポリエステルポリオール（Ａ）を用いて得た実施例１〜６のポリウレタンビーズはガラス転移温度が低く、分解開始温度が高かった。したがって、低温域での高い柔軟性および耐熱性を有している。
これに対し、ポリオール成分としてポリエステルポリオール（Ａ）以外のポリエステルポリオールを用いて得た比較例１のポリウレタンビーズは、ガラス転移温度が高くなっており、低温域で高い柔軟性が得られない。
ポリオール成分としてポリエーテルポリオールを用いて得た比較例２のポリウレタンビーズは、分解開始温度が低くなっており、耐熱性が低かった。